FR 2471954 A1 19810626 FR 7931477 A 19791221 La présente invention concerne la fabrication de verre plat par flottage et notamment de verre plat de faible épaisseur, en particulier d'épaisseur inférieure à 3 mm. Dans la fabrication de verre plat par flottage,du verre fondu est déversé sur un bain de métal en fusion, généralement d'étain ou d'un alliage à prédominance d'étain o il forme un ruban continu qui se refroidit et est ex- trait à l'aide de rouleaux extracteurs qui l'acheminent dans un four de recuisson appelé étenderie. L'épaisseur du ruban de verre est déterminée par l'effort de traction exercé par les rouleaux extracteurs et par l'action éventuelle de rouleaux de bord, moletés, agissant sur les bords supérieurs du ruban de verre. Dans la fabrication du verre mince, le verre subit un étirage et il atteint des vitesses de déplacement éle- vées susceptibles d'atteindre 15 à 30 mètres à la minute et plus, selon l'épaisseur fabriquée et la productivité du dispositif. Ces vitesses de déplacement élevées provoquent sous le ruban de verre un courant d'étain dirigé-vers l'extrémité de sortie du bain plus froide,et désigné par la suite par courant aval. Le métal entrainé par le ruban suivant ce courant aval vient buter sur la paroi de sortie du bain puis par réflexion, il forme un courant de retour dirigé vers l'amont 2 471954 et désigné par la suite par courant amont. Ce courant amont est surtout important entre les bords du ruban de verre et les parois latérales du bain. Ce courant amont, plus froid, vient se mélanger au courant aval provoquant des turbulences et, par zones, des variations de températures élevées notamment dans la zone d'étirage o le verre est particulièrement sensible à ces variations de températures. Ces turbulences sont néfastes car elles modifient la viscosité du verre et de ce fait, l'étirage n'est pas homogène. Il s'en suit des déformations du ruban de verre et également une instabilité latérale dudit ruban de verre qui se déplace périodiquement d'un côté à l'autre du bain. Cette instabilité peut perturber les températures au niveau de l'étenderie et par là provo- quer un mauvais recuit et de la casse. Pour remédier à ces inconvénients, il a été proposé par la publication de brevet français 2 254 527 de dispo- ser des barrières transversales sous le ruban de verre, afin d'empêcher le courant amont réfléchi par la paroi de sortie du four de flottage de se mélanger avec le cou- rant aval dans la zone d'étirage. Pour ce faire, un premier barrage est prévu sous le ruban de verre au niveau de l'ex- trémité aval de la zone d'étirage;ce barrage ne laisse qu'une partie du courant aval stécouler sous le ruban et contraint le courant amont à passer le long des bords dudit ruban. Un second barrage espacé du premier vers l'amont et situé dans la région d'accélération maximale du verreagit de la même façon à ce second endroit ne laissant qu'une partie du courant aval s'écouler sous le ruban de verre et con- traignant le courant amont à passer le long-des bords cludit ruban. Il a également été proposé par la publication de bre- vet français 2 372 122 d'associer à un barrage transversal des déflecteurs fixes situés en amont de celui-ci, qui ont pour rôle d'intercepter les courants de métal longeant les parois latérales de la cuve. Un des inconvénients des dispositifs cités est que la partie inférieure du courant aval vient buter contre les barrages transversaux sous le ruban de verre ce qui crée d'autres turbulences indésirables. Il a encore été proposé,par la publication de brevet français 2 094 030#de freiner le courant amont de métal en utilisant des moteurs d'induction linéaires associés à des barrages latéraux disposés dans la zone o le verre est dé- jà figé; les moteurs d'induction linéaires engendre des courants de métal allant du milieu du bain vers les côtés pour être repris par les barrages latéraux qui complètent l'action de ces moteurs. Bien que le courant amont soit en partie freiné, ce dispositif non plus que les dispositifs précédents n'éli- mine l'instabilité latérale du ruban de verre sur le bain, due notamment à ces courants d'étain d'origine thermique, instabilité à laquelle s'ajoutent des variations périodi- ques inévitables de la largeur du ruban de verre,pour pro- voquer des perturbations dans le régime thermique de l'é- tenderie et par suite, comme il a déjà été signalé, un mau- vais recuit du verre et des pertes de découpe non négligea- bles. La présente invention obvie aux inconvénients cités. Elle proposegsous l'un de ses aspects, un procédé suivant lequel on laisse le courant d'étain aval,sous le ruban de verre,libre de s'écouler régulièrement sous l'ac- tion d'entrainement dudit ruban de verre et simultanément on agit sur le courant amont, uniquement sur se s parties latérales désignées par la suite par courants latéraux amontentre le ruban de verre et les parois de la cuve, au moins dans la zone d'étirage du verre. Sous un des aspects de l'invention on laisse le cou- rant d'étain aval libre de s'écouler régulièrement sous l'action d'entrainement du ruban de verre et on interrompt au moins partiellement chacun des deux courants latéraux amont, au moins dans la zone d'étirage du verre. A contrario de ce qui a été décrit dans l'art anté- rieur, sous un des aspects de l'invention, on canalise le courant de retour amont sous le ruban de verre dans la zone d'étirage dudit ruban de verre. Par le procédé suivant l'invention, on évite des va- riations de température élevées à la surface du bain dans la zone d'étirage et on obtient une bonne stabilité trans- versale du ruban de verre sur le bain. Suivant une caractéristique de l'invention, on place des barrières latéralessymétriques par rapport à l'axe du ruban, barrières qui tout en interrompant les courants la- téraux amont notamment le long des parois de la cuve conte- nant le bain et en régularisant les échanges thermiques à l'intérieur du bain de métal ont une action hydrodynamique, en canalisant le ruban de verre pour lui procurer une gran- de stabilité directionnelle. Suivant une mise en oeuvre de l'invention, on inter- rompt de préférence quasi totalement les courants laté- raux dirigés vers l'amont,sur toute leur profondeur, en au moins 3 endroits de chaque côté du ruban de verre. Une première interruption peut avoir lieu dans la partie aval du bain, là o le verre est déjà figé. Cette interruption a alors pour but de réduire le courant amont proche de son origine dans ses deux parties latérales encore désignées par courants latéraux amont. L'interruption a encore lieu deux fois dans la zone d'étirage o elle a pour but de ren- dre le bain au contact du ruban de verre plus homogène ther- miquement. Suivant une mise en oeuvre de l'invention, ltinterrup- tion des courants latéraux amont dans la zone d'étirage a lieu autant de fois que nécessaire. Un autre avantage de l'action exclusive sur les cou- rants latéraux que propose l'invention, est que la régu- lation thermique particulière du bain qu'elle engendre permet de travailler à des températures plus basses que dans le cas o on n'agit pas sur.les courants latéraux amont, ceci en particulier dans la zone d'étirage. Il en résulte d'une part une économie importante - d!énergie et une réduction des organes de chauffage. A ti- tre d'indication on peut économiser de l'ordre de 700 kWh dans une fabrication de 600 tonnes de verre de 2,1 mm d'épaisseur. D'autre part, par suite de la stabilité du ruban et de la maitrise de la température du bain, le nombre de rouleaux de bord peut être réduit. En outre, en diminuant les températures dans la zone d'amincissement du ruban de verre, on obtient, notamment pour un verre mince, un figeage plus rapide du ruban et par là une diminution du rapport de l'épaisseur des bords à l'épaisseur du ruban. En diminuant ce rapport, donc la sur- épaisseur des bords, on obtient un refroidissement plus ho- mogène conduisant à un meilleur recuit dans l'étenderie. Par le procédé selon l'invention les variations de température à la surface du bain, notamment dans la zone d'étiragesont limitées. Par contre, sous le ruban du verre, les différences de températures du bain entre sa surface et son fond sont élevées. Ceci va à l'encontre de la technique antérieure dont un des objectifs était de réduire autant que possible ces différences de température entre les deux niveaux. Suivant l'invention, des différences de températures de l'ordre de 300C sont courantes dans la zone d'étirage sous le ruban alors que dans la technique antérieure ces diffé- rences s'élevaient à 100C au plus. L'étirage proprement dit du verre se situe dans une zône décalée vers l'amont par rapport à un étirage sans barrages latéraux. De ce fait, l'influence du courant amont s'en trouve encore naturellement réduite. L'invention concerne encore un dispositif pour la fa- brication du verre plat par flottage, notamment du verre plat mince. Selon l'invention, le dispositif comprend une cuve allongée contenant un bain de métal fondu, des moyens d'ame- née du verre sur le bain à débit réglé,des moyens pour le faire avancer sous forme d'un ruban, des régulateurs ther- miques portant le ruban de verre à la viscosité voulue, des moyens provoquant un étirage du ruban de verre, et en outre des moyens pour interrompre partiellement ou quasi totalement les seules parties latérales du courant amont entre le ruban de verre et les parois de la cuve, ces der- niers moyens étant disposés au moins dans la zone d'étirage du ruban de verre. Les moyens pour interrompre les parties latérales du courant amont,encore désignées par courant latéraux amont, peuvent être des barrières latérales désignées par la suite par déflecteurs qui s'étendent des parois latérales de la cuve jusqu'à de faibles distances du ruban de verre, par exemple jusqu'à des distances de l'ordre de 10 cm et moins. Ces déflecteursdont la génératrice supérieure émerge généralement du bainp:ètrent jusqu'au fond de celui-ci,et par là interrompent les parties latérales du courant amont sur toute leur profondeur. Dans une réalisation préférée et particulièrement avantageuse du dispositif, les déflecteurs sont orienta- bles, étant montés sur des articulations et peuvent pivo- ter autour d'axes verticaux passant par les parois latérales de la cuve ou proches d'elles. On peut ainsi à tout moment et pour toutes les fabrications placer les déflecteurs dans leur position active optimale très proche des bords du ru- ban de verre. Les déflecteurs sont toutefois toujours placés au con- tact des parois latérales de la cuve afin qu'il n'y ait aucun passage de métal fondu entre eux et lesdites parois latérales. Dans une réalisation du dispositif de l'invention, celui-ci comprend au moins 3 couples de déflecteurs laté- raux, de préférence articulés et orientables. Leur position et orientation dépend de la fabrication en cours. On peut par exemple,dans une fabrication d'un ruban de verre de 2 mmdisposer un premier couple de déflecteurs latéraux dans la partie aval de la cuve,là o le verre est déjà figé. Les deux autres couples de déflecteurs sont disposés dans la zone d'étirage. D'autres réalisations du dispositif peuvent comprendrae un nombre plus élevé de couples de déflecteurs. Chaque dé- flecteur peut avoir une forme généralement rectangulaire ou encore il peut présenter une extrémité oblique ou un décro- chement de façon à ne pas venir au contact du ruban de verre lorsqu'il est très rapproché de la position moyenne du bord et alors que celui-là subit une modification de largeur au cours de la fabrication ce qui est inévitable. L'extrémité immergée dans le bain peut alors passer légè- rement sous-les bords du ruban de verre, étant entendu que. ce passage ne vient pas perturber le courant d'étain aval. Dans une autre réalisation du dispositif de l'inven- tion les déflecteurs peuvent présenter une longueur active variable, étant montés coulissants dans les parois latéra- les de la cuve ou encore étant plus ou moins télescopiques. Les déflecteurs sont formés d'une matière inerte vis à vis du métal du bain et de l'atmosphère intérieure du four de flottage. Ils sont par exemple et avantageusement en gra- phite; ainsi en cas de contact avec le ruban de verre le très faible coefficient de frottement n'empêche pas l'écou- lement du ruban. D'autres avantages et caractéristiques de l'inven-- tion apparaîtront dans la description suivante d'exemples de réalisation de l'invention. La figure 1 est une vue en plan d'une cuve contenant un bain de métal pour la fabrication de verre plat mince par flottage selon l'invention. La figure 2 est une coupe selon la ligne II-II de la figure 1. La figure 3 représente une cuve analogue à celle de la figure 1, équipée de quatre couples de déflecteurs orientables pivotant autour d'axes verticaux. Les figures 4 et 5 représentent un déflecteur orien- table à extrémité oblique. La figure 6 représente une cuve équipée de six couples de déflecteurs pour la fabrication d'un ruban de verre de 2,6 mm d'épaisseur par exemple. La figure 7 représente une cuve équipée de six cou- ples de déflecteurs pour la fabrication deun ruban de verre de 1,5 mm d'épaisseur par exemple. La figure 8 représente des courbes de températures re- levées dans le bain suivant une ligne le long des bords du ruban de verre, notamment dans la zone d'étirage. La figure 9 représente des courbes de températures re- levées transversalement dans le bain. La figure 1 représente une cuve allongée pour la fa- brication de verre mince par flotta ge. La cuve comprend des parois latérales 1 et des parois d'extrémité 2 et 3 respectivement à l'entrée et à la sortie de la cuve. La cuve,contenant un bain d'étain 4 en fusion, présente une partie aval de largeur moindre 5. Du verre silicosodocalcique fondu est déversé sur le bain à son extrémité d'entrée, à partir' d'un canal de dis- tribution 6 disposé au-dessus de la paroi d'entrée de la cuve. Le débit du verre peut-être réglé et atteint par exemple 500 à 750 tonnes et plus-par jour. Des régulateurs de température non représentés sont incorporés au toit qui surmonte le bain. Ces régulateurs établissent le régime thermique du verre en le maintenant à l'état-déformable jusqu'en fin de zone d'étirage. Le bain de flottage comporte dans la fabrication de verre mince plusieurs zones représentées sur la figure I et que l'on peut distinguer de la façon suivante: - une zone I d'étalement du verre à la suite de sa coulée sur le bain de métal, en amont. - une zone II dans laquelle le ruban de verre en formation subit des forces longitudinales et dirigées vers l'exté- rieur sous les actions des rouleaux extracteurs et des rouleaux de bords. Dans cette zone le verre subit déjà un étirage et s'amincit. - une zone III o le ruban de verre prend sa forme défi- nitive sous l'action des rouleaux extracteurs. Les zones II et III forment ensemble la zone d'étirage. - une zone IV de consolidation o le ruban de verre figé se refroidit progressivement. Après avoir été déversé sur le bain en fusion, le verre s'étale librement au maximum dans la zone I et présen-- te une épaisseur d'environ 7 mm. Il se forme ainsi un ruban - 7 qui se déplace vers l'aval sous l'effet de la traction des rouleaux extracteurs 8 extérieurs à la cuve. L'épaisseur désirée est obtenue par l'action combinée- de la traction des rouleaux extracteurs 7 et des rouleaux de bord moletés 9, généralement en acier, légèrement obli- ques par rapport à la perpendiculaire à la direction d'avan- ce du ruban. Ces rouleaux de bord sont reliés par arbre 10 à des moteurs qui les entraînent généralement à des vitesses différentes selon leur position,et croissant vers l'aval. Ces rouleaux appliquent aux bords du ruban de verre en cours de formation des forces s'opposant à un rétrécisse- ment du ruban de verre. Le ruban de verre subit déjà un étirage dans la zone de ces rouleaux de bord. Le ruban de verre est ensuite amené à l'épaisseur désirée,par exemple 2 mm, par un étirage dû aux rouleaux extracteurs. Le déplacement du ruban de verre dans la zone d'éti- rage provoque sous le ruban un courant de métal fondu di- rigé vers l'aval de la cuve et désigné par courant aval. Ce courant aval vient buter contre la face de sortie de la cuve et se réfléchit pour former un courant amont dont on peut distinguer 3 parties: une partie centrale qui se dé- place sous le ruban de verre et sous le courant aval et deux parties latérales entre le ruban de verre et les parois latérales de la cuve désignée par courants latéraux amont. Les courants principaux sont schématisés sur la figure par des flèches en pointillés. Le dispositif selon l'exemple comprend, au niveau du rétrécissement dans la partie aval de la cuve, un couple de barrages latéraux formé de deux déflecteurs plats rectangu- laires 11, en graphite qui, sur toute la profondeur du bain, s'étendent des parois latérales de la cuve jusqu'au voisi- nage des bords du ruban de verre et qui barrent ainsi quasi totalement les deux courants latéraux amont dûs à la ré- flexion du courant-aval sur la face de sortie de la cuve. Le dispositif comprend encore un deuxième couple de barrages latéraux 12 situé à la limite aval de la zone d'étirage III et un troisième couple de barrages latéraux 13 situé à la limite amont de ladite zone d'étirage III, en aval des derniers rouleaux de bord 9. Ces deux derniers couples de barrages latéraux isolent thermiquement, notam- ment en surface, la zone d'étirage III en limitant les échanges de métal fondu contenu dans cette zone avec le mé- tal. plus froid provenant en partie du courant de métal fon- du amont subsistant et le métal plus chaud de la partie amont du bain. La présence des barrages latéraux selon lrinvention encore désignés par déflecteurs, dont les extrémités s'arrêtent au voisinage très proche du ruban de verre, à une distance de l'ordre de quelques centimètres et moins provoque encore une action hydrodynamique en canalisant le ruban de verre et par là lui assure une grande stabilité latérale. La figure 2 montredans une coupe transversale du dispositif, la situation des barrages latéraux,notamment par rapport au ruban de verre 7. Les distances séparant les extrémités 15 des barrages latéraux des bords 16 du ruban de verre sont de quelques centimètres et moins, de sorte que les courants latéraux amont sont interrompus quasi totalement. Les barrages latéraux viennent au con- tact des parois latérales 1 de sorte que le métal ne peut pas s'écouler le long desdites parois. Alors que l'arête supérieure 17 des barrages émerge du bain dont le niveau est indiqué par la ligne 18, l'arête inférieure 19 se si- tue contre le fond 20 de la cuve. La figure 3 représente-un dispositif équipé de quatre couples de déflecteurs orientables pivotant autour d'axes verticaux. Dans cetteréalisation, un couple de déflecteurs est disposé dans la zone IV au niveau du rétrécissement du bain. Les trois autres couples 22, 23, 24 sont disposés dans la zone d'étirage III o ils déterminent des cellules isolées les unes des autres. L'orientation des déflecteurs, de longueur déterminée est fonction de la fabrication en cours et de la largeur du ruban de verre et permet d'avoir une faible distance entre leur extrémité et les bords du ruban de verre. L'orientation se fait généralement vers l'aval comme représenté sur la figure 3. Grâce à ces dé- flecteurs orientables, on peut rechercher une position optimale et ceci pour chaque fabrication. Le cas échéant-:-.--- on peut encore,par simple rabattement le long de la paroi, annuler leur effet. Les figures 4 et 5 représentent un déflecteur orien- table dont l'extrémité oblique 25 est en partie immergée dans le bain 4 de sorte qu'elle peut éventuellement passer sous le ruban de verre 7, notamment en cas de variation de largeur dudit ruban, sans pour celà perturber le courant aval de métal. Le déflecteur est formé d'une plaque en gra- phite 26 d'environ 2 cm d'épaisseurrenforcée dans sa par- tie supérieure 27 par une épaisseur plus importante,de cm de longueur environ et de 10 cm de hauteur,l'extré- mité oblique 25 ayant une longueur d'environ 50 cm. La pla- que en graphite est fixée par des vis 28 sur des plaques 29 portées par un profilé 30 sur lequel est monté solidairement un axe vertical 31 pouvant pivoter dans une bague 32 en graphite,elle même solidaire d'une barre-support horizontale 33 passant à travers une ouverture 341 de la paroi latérale 1 de la cuve contenant le bain 4. Cette barre horizontale est montée à l'aide de profilés 35 et d'une plaque 36 sur la face extérieure de ladite paroi latérale. Elle peut coulisser dans son montage 37 de sorte que la distance du déflecteur à la paroi de la cuve peut toujours être ramenée à zéro après que ledit déflecteur ait subi une modification éventuelle de son inclinaison. Une vis 38 bloque le mouve- ment de translation de la barre. Pour commander le pivote- ment du déflecteur autour de l'axe 31, le dispositif com- prend une barre horizontale 39 inclinée par rapport au dé- flecteur et fixée sur l'axe 31,à l'extrémité de laquelle s'articule une barre de commande 40 passant également par une ouverture 342 de la paroi latérale 1 de la cuve, cette barre de commande étant montée sur une bague verticale 41 capable de pivoter autour d'un axe vertical 42 passant à travers la plaque 36. La figure 6 représente un dispositif selon l'invention équipé de six couples de déflecteurs pour la fabrication d'un ruban de verre de 2,6 mm d'épaisseur. Pour définir leur position, la cuve a été découpée en 19 intervalles égaux désignés de B 0 à B 18. Chacun des in- tervalles est encore morcelé en 10 parties. Dans une fabrication d'un ruban de verre de 2,6 mm * d'épaisseur le dispositif peut comprendre 5 couples de rou- leaux de bord 9 disposés dans la zone II formé ici des in- tervalles 3 à 6. Le dispositif comprend six couples de dé- flecteurs 43,44,45, 46, 47, 48 dont la situation,pour chacun d'euxest repérée par deux nombres, le premier nombre corres- pondant à l'intervalle, le deuxième nombre correspondant au dixième d'intervalle. Ici les déflecteurs sont en B8/ 1,B9/4,B10/9,B1l/8,B13/1,B14/2. Cinq couples sont donc dis- posés dans la zone d'étirage III et un couple dans la zone de refroidissement IV o le verre est beaucoup moins sensi- ble aux variations de la température. Les trois premiers couples de déflecteurs 43,44 et 45 sont orientés vers l'aval. L'angle d'orientation par rapport à la perpendiculaire à l'axe de la cuve est fonction de la largeur du ruban de verre et des longueurs des déflecteurs qui peuvent être différentes. Ainsi la longueur des déflecteurs 43 peut être de centimètres, celle des déflecteurs 44 de 150 centimètres, celle des déflecteurs 45 de 170 centimètres, celle des dé- flecteurs 46 et 47 de 180 centimètres alors que celle des déflecteurs 48 peut être de 100 centimètres. Dans cette réalisation du dispositif selon l'inven- tion celui-ci ne comporte pas de déflecteurs dans la zone II des rouleaux de bords. En effet dans cette zone, le ru- ban de verre en formation peut être très rapproché des pa- rois latérales de la cuve et de ce fait les courants laté- raux amont sont inexistants. D'autres réalisations du dispositif peuvent cependant comprendre des déflecteurs dans cette zone Il. Ces déflec- teurs peuvent encore avoir pour rôle de mieux isoler la zone d'étirage III du ruban de verre. La figure 7 représente un dispositif équipé de six couples de déflecteurs pour la fabrication d'un ruban de verre de 1,5 mm d'épaisseur. De même que dans le dispositif précédent décrit en relation avec la figure 6,celui-ci comporte 6 couples de dé- flecteurs disposés aux mêmes endroits, l'orientation des déflecteurs pouvant être différente. Ce dispositif comprend cependant deux couples de rouleaux de bord supplémentaires 49 et 50 situés respectivement en B7/6 et en B2/5. De ce fait le couple de déflecteurs 43 situé le plus en amont,en B8/1,se trouve dans la zone des rouleaux de bord II, plus étendue que précédemment. La figure 8 représente des courbes de températures de l'étain relevées suivant une ligne le long des bords du ru- ban du verre notamment dans la zone d'étirage. La courbe A 247 1954 correspond aux températures relevées dans une fabrication d'un verre de 2, 6 mm d'épaisseur à l'aide d'un dispositif classique sans barrages latéraux. La courbe B correspond aux températures relevées dans une fabrication d'un verre de 2,6 mm d'épaisseur par la mise en oeuvre du dispositif décrit en relation avec la figure 6 c'est à dire équipé de 6 couples de déflecteurs. Les emplacements de ceux-ci sont indiqués par des traits verticaux. On voit que la mise en place de déflecteurs selon l'invention donne une courbe de températures plus régulière et que ces températures sont inférieures à celles relevées dans un bain non équipé de déflecteurs. Les déflecteurs per- mettent donc de travailler à des températures plus basses et la zone d'étirage est décalée vers l'amont de la cuve. Ceci est intéressant à plus d'un titre comme déjà indiqué. Notamment la mise en place de déflecteurs procure des éco- nomies d'énergie et aussi un rapport de l'épaisseur des bords sur l'épaisseur du ruban plus favorable. La figure 9 représente des courbes de température du bain relevées suivant une ligne transversale, au niveau de l'intervalle 9 dans la zone d'étirage dans une fabrication de verre de 2,6 mm d'épaisseur par la mise en oeuvre du dispositif décrit en relation avec la figure 6. La courbe C correspond aux températures relevées à la surface du bain de métal alors que la courbe D correspond aux températures relevées au fond du bain de métal. On remarque que les différences de températures entre la surface et le fond du bain sont très faibles dans les parties latérales du bain, de part et d'autre du ruban de verre dont la position est représentée par un traitmixte V, alors que ces différences sont importantes et de l'ordre de 400C environ dans la partie centrale du bain, sous le ruban de verre. De ce fait, des courants de métal d'origine thermique peuvent se créer suivant une direction essentiellement ver- ticale sous le ruban de verre. Celui-ci étant uniquement au contact avec la surface du bain qui présente une température homogène, ces courants n'ont pas d'influence néfaste sur la qualité du verre. En outre, ces courants n'influencent pas la stabilité du ruban de verre. Le procédé selon l'invention permet de fabriquer du verre d'épaisseur très variable et notamment du verre mince d'épaisseur inférieure à 2 et même inférieure à 1,5 mm. 247 1954 REVENDICATIONS 1. Procédé de fabrication de verre plat selon lequel on déverse du verre fondu sur un bain de métal en fusion, on le fait avancer sous forme d'un ruban de verre sur ledit bain de métal et on confère au ruban par accélération une vitesse d'extraction finale, ce qui provoque un entrainement du métal suivant un courant aval qui se réfléchit pour former un courant amont de métal plus froid, caractérisé en ce qu'on laisse le courant aval libre de s'écouler réguliè- rement sous l'action d'entraînement du ruban de verre et on interrompt au moins partiellement et uniquement les par- ties latérales du courant amont au moins dans la zone d'é- tirage du verre. 2. Procédé selon la revendication 1, caractérisé en ce que l'on interrompt au moins partiellement les parties latérales du courant amont, sur toute leur profondeur, en plaçant des barrières latérales symétriques par rapport à l'axe du ruban. 3. Procédé selon une des revendications 1 ou 2, ca- ractérisé en ce que l'on interrompt au moins trois fois les parties latérales du courant amont de part et d'autre du ruban de verre. 4. Procédé selon la revendication 3, caractérisé en ce que l'on interrompt les parties latérales du courant amont au moins deux fois dans la zone d'étirage du verre. 5. Procédé selon une des revendications 3 ou 4, ca- ractérisé en ce que l'on interrompt les parties latérales du courant amont au moins une fois dans la partie aval du bain là o le verre est déjà figé. 6. Procédé selon une des revendications-l à 5, ca- ractérisé en ce que l'on crée des différences de tempéra- tures.entre la surface du bain et le fond du bain, impor- tantes sous le ruban de verre et négligeable de part et d'autre dudit ruban de verre. 7. Procédé de fabrication de-verre plat selon lequel on déverse du verre fondu sur un bain de métal en fusion, on le fait avancer sous forme d'un ruban de verre sur ledit bain de métal et on confère au ruban par accéléra- tion une vitesse d'extraction finale, ce qui provoque un î6 entrainement du métal suivant un courant aval qui se réflé- chit pour former un courant amont de retour, plus froid, caractérisé en ce que l'on canalise le courant amont sous le courant aval et le ruban de verre. 8. Dispositif pour la mise en oeuvre du procédé selon une des revendications I à 7,comprenant une cuve allongée contenant un bain de métal fondu, des moyens d'amener du verre sur le bain à débit réglé, des moyens pour le faire avancer sous forme d'un ruban, des moyens provoquant un étirage du ruban de verre, caractérisé en ce qu'il comprend des moyens pour interrompre au moins partiellement-et uni- quement les parties latérales du courant amont entre le ruban de verre et les parois latérales de la cuve, lesdits moyens étant disposés au moins dans la zone d'étirage du verre. 9. Dispositif selon la revendication 8, caractérisé en ce que les moyens pour interrompre au moins partielle- ment et uniquement les parties latérales du courant amont sont des couples de déflecteurs s'étendant des parois la- térales de la cuve jusqu'à de faibles distances des bords du ruban de verre. 10. Dispositif selon la revendication 9 caractérisé en ce que l'extrémité de départ de chaque déflecteur est au contact d'une paroi latérale de la cuve. 11. Dispositif selon une des revendications 9 ou 10, caractérisé en ce que les déflecteurs s'enfoncent sur toute la profondeur du bain. 12. Dispositif selon une des revendications 9 à 11, caractérisé en ce qu'il comprend au moins 3 couples de dé- flecteurs. 13. Dispositif selon une des revendications 9 à 12, ca- ractérisé en ce qu'il comprend au moins un couple de dé- flecteurs orientables. 14. Dispositif selon une des revendications 9 à 13, caractérisé en ce que tous les déflecteurs sont orienta- bles. 15. Dispositif selon une des revendications 9 à 13,ca- ractérisé en ce que les déflecteurs sont en graphite. 16. Dispositif selon une des revendications 9 à 14,ca- ractérisé en ce qu'il comprend au moins deux couples de dé- flecteurs dans la zone d'étirage. 17. Dispositif selon une des revendications 9 à 15,ca- ractérisé en ce que l'extrémité des déflecteurs est située à une distance inférieure à 10 centimètres des bords du ru- ban de verre. 18. Dispositif selon une des revendications 9 à 16,ca- ractérisé en ce que les déflecteurs présentent une extré- mité oblique pouvant s'étendre légèrement sous les bords du ruban de verre. 19. Application du procédé selon une des revendica- tions 1 à 7 à la fabrication du verre mince d'épaisseur inférieure à 3 mm et de préférence inférieure à 2 mm. 20. Verre plat obtenu par la mise en oeuvre du procé- dé selon une des revendications 1 à 7.